СПОСОБ АНГОБИРОВАНИЯ КЕРАМИЧЕСКОГО ИЗДЕЛИЯ /ВАРИАНТЫ/
METHOD FOR ENGOBING CERAMIC ARTICLE (VERSIONS)

Изобретение относится к производству керамических изделий, преимущественно, декоративно-прикладного назначения.
Известен способ ангобирования керамического изделия, включающий приготовление ангоба, нанесение его на поверхность керамического изделия, сушку, обжиг [1].
Задача изобретения состоит в повышении водостойкости ангобированного керамического изделия.
Технический результат достигается тем, что по способу ангобирования керамического изделия, включающему приготовление ангоба нанесение его на поверхность керамического изделия, сушку, обжиг, до сушки на влажную поверхность слоя ангоба наносят слой галета, а обжиг ведут при температуре 1050-1150°С с введением водяного пара.
Технический результат достигается также и тем, что по способу ангобирования керамического изделия, включающему приготовление ангоба, нанесение его на поверхность керамического изделия, сушку, обжиг, до сушки на влажную поверхность слоя ангоба наносят слой жидкого калиевого стекла.
Ниже приведены примеры получения ангобированного керамического изделия.
1. Из керамической массы, например, на основе красножгущейся глины, пластическим способом формуют изделие (плитку). На основе беложгущейся глины подготавливают ангоб. Ангоб наносят на поверхность изделия, полностью покрывая ее. Затем на влажную поверхность слоя ангоба наносят слой галита (толщиной 0,01-1 мм), изделие подсушивают на воздухе и в горизонтальном положении направляют на обжиг, который ведут при температуре 1050-1150°С с введением водяного пара. В данном примере используют галит, измельченный до прохождения через сито 008, который наносят слоем 1 мм. В результате на поверхности керамического изделия получают слой ангоба, покрытый тонкой стекловидной пленкой коричнево-желтого цвета.
3
3
2. Из керамической массы, в данном примере на основе беложгущейся глины, пластическим способом формуют изделие - декоративное панно. Подготавливают несколько различающихся по цвету ангобов, окрашенных в зеленый, желтый, белый цвета. Ангобы наносят на поверхность изделия - выполняют роспись. Затем на влажную поверхность слоя ангоба наносят слой жидкого калиевого стекла. Может быть использовано жидкое калиевое стекло плотностью 1300-1500 кг/м с модулем 3,5-4. В данном примере 1400 кг/м и 4 соответственно. Толщина слоя возможна 0,01-0,1 мм. В данном примере 0,1 мм. После чего изделие подсушивают на воздухе и направляют на обжиг. В результате на поверхности керамического изделия получают слой ангоба, покрытый тонкой прозрачной стекловидной пленкой.
Полученные изделия имеют повышенную водостойкость (на 45-75%). Предложенный способ ангобирования не сложен, позволяет защитить керамические ангобированные изделия от воздействия влаги.
Источник информации
1. Гехт Г. Керамика. - Л.-М.: Главная редакция химической литературы, 1938, с.128-129.